(57)【要約】【課題】  記録層が多層積層されても記録や再生に用いるレーザー光の減衰を抑えられ、しかも記録層毎の光吸収が非常に小さいにも関わらず、再生信号を確保するに充分な記録層の変化を起こすことが出来る多層光記録媒体用の記録層を提供する。【解決手段】  ６００ｎｍ以下の波長で記録及び再生される光記録媒体において、該光記録媒体の有する記録層が、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞を含有し、かつ該記録層の膜厚が１００ｎｍ以下であることを特徴とする、光記録媒体。【選択図】なし【特許請求の範囲】
【請求項１】
６００ｎｍ以下の波長で記録及び再生される光記録媒体において、該光記録媒体の有する記録層が、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞を含有し、かつ該記録層の膜厚が１００ｎｍ以下であることを特徴とする、光記録媒体。
【請求項２】
６００ｎｍ以下の波長で記録及び再生される光記録媒体において、該光記録媒体の有する記録層の膜厚が６０ｎｍ以下であることを特徴とする、請求項１に記載の光記録媒体。
【請求項３】
色素＜Ａ＞が、更に「Ａｒ≦Ａｉ」の関係を満たすことを特徴とする、請求項１または２に記載の光記録媒体。
【請求項４】
さらに前記光記録媒体の記録層が、光酸発生剤＜Ｂ＞を含有し、前記色素＜Ａ＞が光酸発生剤＜Ｂ＞の増感色素であることを特徴とする、請求項１〜３のいずれか１項に記載の光記録媒体。
【請求項５】
さらに前記光記録媒体の記録層が、酸の発生によって色や色調が変化する変色剤＜Ｃ＞を含有することを特徴とする、請求項１〜４のいずれか１項に記載の光記録媒体。
【請求項６】
前記光記録媒体の記録層１層あたりの、記録及び再生波長における透過率が記録前後において８０％以上であり、その記録層を３層以上積層することを特徴とする、請求項１〜５のいずれか１項に記載の光記録媒体。    
【請求項７】
前記光記録媒体の記録層中の＜Ａ＞＜Ｂ＞＜Ｃ＞各成分の、記録及び再生波長における吸光度の占有率が、記録前状態において、色素＜Ａ＞５０〜１００％、光酸発生剤＜Ｂ＞０〜３０％、変色剤＜Ｃ＞０〜３０％であることを特徴とする、請求項１〜６のいずれか１項に記載の光記録媒体。
【発明の詳細な説明】
【技術分野】
【０００１】
本発明は、６００ｎｍ以下の波長で記録及び再生される光記録媒体、中でも３層以上の記録層を有する光記録媒体に関する。
【背景技術】
【０００２】
レーザー光を用いた光学記録は、高密度の情報記録の保存及び再生が可能であるため、近年、その開発が盛んに進められている。最近では、記録の高密度化要求に答えるべく、記録光の短波長化、記録容量の倍化を測った２層記録媒体の作製などが検討され、二層デジタルバーサタイルディスク（ＤＶＤ−Ｒ）が普及している。現在、更にブルーレイディスク（ＢＤ−Ｒ）の２層〜６層程度の多層化が開発検討されつつある。しかし、この方法においては、記録密度に限界があり、最高でも１ ０ ０ Ｇ Ｂ 程度と考えられている。
【０００３】
ＤＶＤ−ＲやＢＤ−Ｒ等の従来の方法で記録層を積層する場合、隣接記録層との間隔数十μｍが必要であり、積層数には自ずと限界があるからである。さらに、照射されたレーザー光エネルギーの吸収により、その箇所の記録層に、分解、蒸発、溶解等の熱的な変形あるいは変化が生じることにより行われる、従来のヒートモード記録で高密度記録を多層記録で行う場合、記録層の有する吸収により、記録層の層数を経る毎に、各層の吸収によりかなりの光エネルギーが消失され、記録感度及び反射光量が著しく損なわれる恐れがあるからである。
【０００４】
そこで、かかる熱的な変形や変化（ヒートモード記録）の方式ではなく、フォトンモードの反応による光学変化の方式を記録方法に取り入れることが検討されている。
即ち、集光したレーザー光を照射し、結合の光開裂や光異性化等のフォトンモードの反応をおこさせる。そしてその結果生じる、反応部分（記録部分）における発光強度変化や吸収スペクトルの変化（以下、光学変化、あるいは、光学的に検出可能な変化という。）を、レーザー光などの光により情報として読み出すのである。
【０００５】
しかし、かかるフォトンモードの反応には、線形吸収の波長を使用する場合には、照射光強度に対して線形的に光学記録が行われ、記録照射する光の強度に対する閾値性がないことが知られている。閾値性があるとは、照射光強度が一定の値に達するまでは光学記録が行われないか、記録速度が極めて緩やかであることを言い、光学記録には非常に望まれる要件である。何故ならば、記録部分が、上記閾値性のないフォトンモードで形成される場合には、情報を光で読み出すために光を照射すると、読み出し時に記録と同じ光学変化が残留蓄積することになり、情報を繰り返して読み出すにつれて、記録部分と未記録部分の光学変化のコントラストが低下し、最終的には、情報が読み出せなくなる恐れがあるからである。
【０００６】
この問題を回避するために、フェムト秒レーザーを用いたギガＷ／ｃｍ２以上の巨大なパワーのパルスレーザーにより、非共鳴の多（二）光子励起記録が可能となることが提案されている（特許文献１、非特許文献１）。
しかし、かかる非共鳴の多（二）光子吸収が有効に記録に利用できる波長域は主として赤外である。したがって、現行の青色レーザーでの記録密度に対して、高密度記録のメリットが望めない。また、かかる巨大なパワーを有するレーザーの開発は、高圧電源や特殊なノイズ低減装備が必要であり、いまだに研究用途や医薬開発用途にとどまっているのが現状である。
【先行技術文献】
【特許文献】
【０００７】
【特許文献１】ＷＯ２００７０３４６１６公報
【非特許文献】
【０００８】
【非特許文献１】Ａｐｐｌｉｅｄ.Ｏｐｔｉｃｓ,４５,３３,(２００６),ｐ８４２４
【発明の開示】
【発明が解決しようとする課題】
【０００９】
ブルーレイディスクや次の世代の超高密度光記録媒体において、更なる高密度化を実現するためには、少なくとも、より短小な記録が、３次元的により局在化してなされることが要求される。なぜならば、対物レンズで記録光を集光するならば、その対物レンズのワーキングディスタンスの制限により、集光できる距離が決まっており、多層記録層の総数の膜厚に上限があるからである。ブルーレイディスクでは、開口数が０．８５の対物レンズを使用し、所定の光路差を有するカバー層を通して集光するため、およそ数百μｍ〜４００μｍが，記録媒体の厚さの上限とされている。
【００１０】
従って、（ａ）記録層１層あたりの膜厚をできる限り薄くすることが、複数の記録層通過に伴う記録エネルギー消失を最低限に防いで記録感度をできるだけ稼ぐという目的においても、多層化して記録総数を稼ぐという目的においても好ましい。
さらに、（ｂ）記録層と記録層の間隔も、できる限り狭くすることにより、一層、記録層の総数を稼ぐことが可能となり、同じ記録層数でも総膜厚を減らすことになるため、より大きな開口数の対物レンズに変えて、さらなる高記録密度を達成することが可能となる。
【００１１】
しかし、上記（ａ）（ｂ）を満たすためには、十分な記録変調度が得られるよう、従来の記録媒体に比し、記録層中の色素濃度を増す必要がある。一方、上述の通り、記録層を多層重ねた場合、レーザー光が複数の記録層を通過してデータを書き込み、さらに読み取るに充分な再生光が戻って来なければならないため、各記録層の記録・再生波長での透過率が充分に確保されている必要がある。しかしながら、この条件を満たすべく、従来の記録媒体の記録層に用いている色素の量を減らすと、例え単層でも記録再生が困難となる。
【００１２】
参考に、本発明者らが、中間接着層（屈折率ｎ＝１．５８）と基板の間に記録層を有する構成において、記録層の屈折率ｎと消衰係数ｋとをパラメータとして、記録層の膜厚に対する、吸収、反射率、透過率を計算した結果をそれぞれ図１〜３に示す。記録再生波長は４０５ｎｍを仮定した。
図１から、記録色素の選択枝を広く確保した上で、吸光度を本発明の好ましい範囲である８％以下（吸収１６．８％以下に相当）等とするためには、記録層膜厚は小さいほど好ましいことがわかる。また、図２からは、記録層の反射率を確保するためには、記録層の屈折率ｎを中間接着層よりも大きくするほど好ましいことがわかる。しかし、図３にわかる通り、記録層の屈折率が過度に高いと、干渉による透過光量の低減が見られる。従って、本発明の目指す、６００ｎｍ以下の波長で記録及び再生される多層記録に好適な光記録媒体においては、透過率確保のために、確保できる反射率には自ずと限界がある。この点を補って十分な記録変調度を得るためには、記録に際する効果的な信号増幅と、再生に際する適正な再生光強度とノイズ低減の工夫が必要であることが、示唆される。
【００１３】
本発明は上記実情に鑑みてなされたものであって、記録層１層あたりの膜厚が１００ｎｍ以下であって、各記録層の記録・再生波長での透過率を充分に確保しつつ、かつ十分な記録変調度が得られる光記録媒体を提供することを目的とする。
【課題を解決するための手段】
【００１４】
本発明者らは、上記課題について鋭意検討した結果、６００ｎｍ以下の波長で記録及び再生される光記録媒体において、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞」を記録層に用いることで、上記課題を解決し、さらに光酸発生剤＜Ｂ＞や酸の発生によって色や色調が変化する変色剤＜Ｃ＞を併用することで、効果を増大させることが出来ることを見出した。
【００１５】
なお、本発明において、吸収帯とは、少なくとも、４０ｎｍを超える連続する波長域で、吸光度が０．００１以上であること、を意味し、通常は、２５ｎｍ以上の半値幅（吸収が吸収ピークの値の半分となる波長範囲を吸収の半値幅とする）を有する吸収変化を意味する。
即ち、本発明の要旨は以下の通りである。
【００１６】
［１］
６００ｎｍ以下の波長で記録及び再生される光記録媒体において、該光記録媒体の有する記録層が、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞を含有し、かつ該記録層の膜厚が１００ｎｍ以下であることを特徴とする、光記録媒体。
【００１７】
［２］
６００ｎｍ以下の波長で記録及び再生される光記録媒体において、該光記録媒体の有する記録層の膜厚が６０ｎｍ以下であることを特徴とする、［１］に記載の光記録媒体。
［３］
色素＜Ａ＞が、更に「Ａｒ≦Ａｉ」の関係を満たすことを特徴とする、［１］または［２］に記載の光記録媒体。
【００１８】
［４］
さらに前記光記録媒体の記録層が、光酸発生剤＜Ｂ＞を含有し、前記色素＜Ａ＞が光酸発生剤＜Ｂ＞の増感色素であることを特徴とする、［１］〜［３］のいずれか１項に記載の光記録媒体。
［５］
さらに前記光記録媒体の記録層が、酸の発生によって色や色調が変化する変色剤＜Ｃ＞を含有することを特徴とする、［１］〜［４］のいずれか１項に記載の光記録媒体。
【００１９】
［６］
前記光記録媒体の記録層１層あたりの、記録及び再生波長における透過率が記録前後において８０％以上であり、その記録層を３層以上積層することを特徴とする、［１］〜［５］のいずれか１項に記載の光記録媒体。
［７］
前記光記録媒体の記録層中の＜Ａ＞＜Ｂ＞＜Ｃ＞各成分の、記録及び再生波長における吸光度の占有率が、記録前状態において、色素＜Ａ＞５０〜１００％、光酸発生剤＜Ｂ＞０〜３０％、変色剤＜Ｃ＞０〜３０％であることを特徴とする、［１］〜［６］のいずれか１項に記載の光記録媒体。
【発明の効果】
【００２０】
本発明によって、記録層が多層積層されても記録や再生に用いるレーザー光の減衰を抑えられ、しかも記録層毎の光吸収が非常に小さいにも関わらず、再生信号を確保するに充分な記録層の変化を起こすことが出来る多層光記録媒体用の記録層を提供することが出来る。
【図面の簡単な説明】
【００２１】
【図１】中間接着層（ｎ＝１．５８）と基板の間に記録層を有する構成において、記録層の屈折率ｎと消衰係数ｋとをパラメータとして、記録層の膜厚に対する吸収を計算した結果を示す。
【図２】中間接着層（ｎ＝１．５８）と基板の間に記録層を有する構成において、記録層の屈折率ｎと消衰係数ｋとをパラメータとして、記録層の膜厚に対する反射率を計算した結果を示す。
【図３】中間接着層（ｎ＝１．５８）と基板の間に記録層を有する構成において、記録層の屈折率ｎと消衰係数ｋとをパラメータとして、記録層の膜厚に対する透過率を計算した結果を示す。
【図４】実施例４の媒体（ディスクＡ）の、記録部（５Ｔ）および非記録部のＳＥＭ観察結果を示す。
【図５】実施例１４の２０層積層媒体の再生結果を示す。
【発明を実施するための最良の形態】
【００２２】
以下に、本発明の実施の形態を詳細に説明するが、以下に記載する構成要件の説明は、本発明の実施態様の一例（代表例）であり、本発明はその要旨を超えない限り、これらの内容には特定されない。
【００２３】
［Ｉ．光記録媒体］
本願発明の光記録媒体は、６００ｎｍ以下の波長で記録再生する光記録媒体、中でも特に記録層を複数層有する多層光記録媒体として好適な記録層を有する。即ち、本発明の光記録媒体の記録層は、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞を含有し、且つ該記録層の膜厚が１００ｎｍ以下であることを特徴とする。
【００２４】
Ｉ−１：層構成
本発明の光記録媒体は、ブルーレイディスク構成と合わせるなら、基板、あるいはダミー基板（案内溝を有する方が、安定なフォーカスおよび安定な記録光照射位置制御のためには好ましい。）の上に反射層、半透明膜、および波長選択層から選ばれる１または２以上の層が積層され、その上に直接乃至は介在層を介して記録層、さらにその上に保護層及び／または中間接着層が設けられる。さらに積層面の最外層として、通常その上に表面保護層として、カバー層、または接着層を介してカバーシートが施される。
本発明の光記録媒体が多層構造を有する場合、「介在層（省略可）／記録層／（保護層及び／または中間接着層）」からなるユニットを繰返し積層することによって多層構造が形成される。
【００２５】
本発明は、1層ずつを保護層及び／または中間接着層で分かつ多層構成において極めて
有効である。
また、本発明は、基板、その上に反射層あるいは半透明膜、あるいは波長選択層、その上に厚さ数百μｍ以上の記録層、カバー層あるいはカバーシートなどの構成を有する、体積型光記録媒体にも応用することが可能である。
【００２６】
Ｉ−２：記録層
Ｉ−２−１：色素＜Ａ＞
本発明の光記録媒体の記録層は、記録及び再生波長における吸光度をＡｒとし、７００〜２０００ｎｍに有する吸収帯の最大吸光度をＡｉとしたとき、「Ａｒ＞０かつＡｉ＞０」の関係を満たす色素＜Ａ＞を含有する。Ａｒを有する化合物とＡｉを有する化合物とは、必ずしも同一である必要はなく、上記波長域に吸収のある２種以上の色素の組み合わせであってもよい。但し、後段に推察する本発明効果発現の機構に基づけば、Ａｒを有する化合物とＡｉを有する化合物とは、物理的に近くおかれることが好ましく、かかる意味においては同一化合物内にＡｉとＡｒとを有する色素を含む記録層であることが好ましい。また、色素＜Ａ＞は更に好ましくは、Ａｒ≦Ａｉ、より好ましくはＡｒ≦Ａｉ／２、特に好ましくは、Ａｒ≦Ａｉ／３の関係を満たすものである。また、Ａｒに対してＡｉが過度に大きいと、蓄熱による記録層の劣化を引き起こす可能性があるため、通常Ａｉ／１００≦Ａｒである。
尚Ａｒは０であってはいけない。
【００２７】
上記相関関係を満たす限り、ＡｒおよびＡｉの絶対値に特に制限はないが、本発明の目的である、多層積層型の光記録媒体には、その記録に使用するレーザーの出射可能パワーや再生時のノイズの低減方法により、その値の許容範囲が多少広がる可能性はあるが、Ａｒとしては好ましくは０．００１以上、更に好ましくは０．００３以上、通常０．０８以下、好ましくは０．０５以下、更に好ましくは０．０２以下である。Ａｒが過度に小さいと再生する充分な変化を記録層にもたらすことが困難となり、逆に過度に大きいと複数の記録層に渡って記録光や再生光が透過することが出来なくなる。また、Ａｉとして好ましくは０．０１以上、更に好ましくは０．０３以上、通常１．５以下、好ましくは１．０以下である。Ａｉが過度に小さいと光熱変換が効率的に行われないため記録が出来ず、逆に過度に大きいと蓄熱によって記録層の劣化をもたらす恐れがある。尚、本発明において、記録光波長での吸収Ａｒはあくまでも線形吸収の吸収端である。その点で、体積型の光記録媒体で言われている二光子吸収とは異なる。
【００２８】
記録と再生に用いる光の光源は、同じであっても違っていても良いが、同一の方がドライブをコンパクトに出来、又コストも低減出来るので好ましい。波長は６００ｎｍより短ければ特に限定されないが、青紫から赤色波長（３５０ｎｍ〜６００ｎｍ程度）がよく用いられ、高密度記録のためには、３５０ｎｍ〜５３０ｎｍ、中でも３５０ｎｍ〜４５０ｎｍの波長域を用いることが好ましい。記録再生に用いる光源の詳細については、記録方法の項に詳述する。
【００２９】
本発明の記録層に用いる色素＜Ａ＞は記録や再生に用いる波長から外れる７００〜２０００ｎｍの領域の少なくとも一部に吸収帯があり、好ましくは、その領域における最大吸光度が、記録や再生に用いる波長での吸光度以上である。
複数の記録層を積層した状態で、記録や再生に用いる光を奥の層まで充分に確保しようとすると、多層になればなるほど記録層１層あたりの透過率を上げる必要が出てくるが、単純に記録層の膜厚を下げたり、色素の含有比率を下げてしまうと、光熱変換効率が悪化し記録前後での膜の変化が不充分であったり、変化していても膜が薄すぎて充分読み取れるだけの信号として認識されなかったりといった不具合が生じる。しかし、本発明の光記録媒体においては、色素＜Ａ＞を記録層に用いることで、記録や再生時の光吸収が極めて小さい状態であっても光を効率的に熱変換出来、充分な膜の変化、即ち充分な変調度を得ることが可能となった。本発明の光記録媒体の記録層が、光を効率的に熱変換出来る機構は必ずしも明確ではないが、例え僅かな光エネルギーの吸収でもそれを無駄なく効率的に熱エネルギーに変換出来るため、と考える。
【００３０】
本発明者らは、記録光を効率的に熱変換できる機構について、具体的には少なくとも、例えば次の３つがあるものと考えている。
（１）かかる近赤外域に吸収があることで、記録による吸収で発生した熱、即ち赤外線を吸収するために、熱の拡散が抑えられる可能性がある。
（２）また、近赤外励起からさまざまの振動が励起され、その励起状態から、記録光エネルギーではエネルギー障壁があって超えられない反応に移行しうる可能性もある。
（３）更に、色素＜Ａ＞が、近赤外励起で分解する傾向があるものの場合には、６００ｎｍ未満の記録光エネルギーが分子内転換により、エネルギーのロスなく、近赤外励起レベルに移る場合があり、記録光では起こりにくい分解反応を起こりやすくする可能性がある。
【００３１】
中でも色素＜Ａ＞単独で本発明の効果を発現する系においては、（１）と（２）の可能性に、さらに（３）の機構が加わっているものと推測している。
色素＜Ａ＞としては、記録及び再生波長における吸光度をＡｒとし、７００〜２０００ｎｍに有する吸収帯の最大吸光度をＡｉとしたとき、「Ａｒ＞０かつＡｉ＞０」の関係を満たすものであれば何ら限定されないが、例えばフタロシアニン、ナフタロシアニンのような可視から近赤外域に吸収を有する大環状化合物、シアニン染料等のポリメチン系色素、アントラキノン系染料、アズレン系色素、及びジチオールニッケル錯体等の有機金属化合物色素などが挙げられる。
【００３２】
尚、色素＜Ａ＞は、再生光波長近傍において発光する色素であると、検出感度を高める上で更に効果的である。
また、色素＜Ａ＞は、光酸発生剤＜Ｂ＞や酸の発生によって色や色調が変化する染料＜Ｃ＞と共に用い、光酸発生剤＜Ｂ＞の増感色素としての効果を持たせることで、より記録前後の膜変化を顕著に出来るため多層化を追求するにあたっては好ましい。
光酸発生剤＜Ｂ＞を増感させるにあたっては、シアニン染料が特に効果的である。
【００３３】
Ｉ−２−２：光酸発生剤＜Ｂ＞
本発明の光記録媒体の記録層に用いる光酸発生剤＜Ｂ＞は、記録時にレーザー光を受けて直接、又は増感剤を介して、酸を生成する化合物であれば特に限定されないが、例えば、ハロゲン置換アルカン、ハロメチル化ｓ−トリアジン誘導体等のハロゲン含有化合物類、オニウム塩類、及びスルホン化合物類等が好ましいものとして挙げられる。
ここで、ハロゲン含有化合物類の中でハロゲン置換アルカンとしては、例えば、ジクロロメタン、トリクロロメタン、１，２−ジクロロエタン、１，２−ジブロモエタン等が挙げられる。
【００３４】
ハロゲン含有化合物類の中でハロメチル化ｓ−トリアジン誘導体としては、例えば、２，４，６−トリス（モノクロロメチル）−ｓ−トリアジン、２，４，６−トリス（ジクロロメチル）−ｓ−トリアジン、２，４，６−トリス（トリクロロメチル）−ｓ−トリアジン、２−メチル−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（３，４−エポキシフェニル）−４，６−ビス（トリクロロメチル）−ｓ−トリアジン、２−（ｐ−クロロフェニル）−４，６−ビス（トリクロロメチル）−ｓ−トリアジン、２−〔１−（ｐ−メトキシフェニル）−２，４−ブタジエニル〕−４，６−ビス（トリクロロメチル）−ｓ−トリアジン、２−スチリル−４，６−ビス（トリクロロメチル）−ｓ−トリアジン、２−（ｐ−メトキシスチリル）−４，６−ビス（トリクロロメチル）−ｓ−トリアジン、２−（ｐ−メトキシ−ｍ−ヒドロキシスチリル）−４，６−ビス（トリクロロメチル）−ｓ−トリアジン、２−（ｐ−ｉ−プロピルオキシスチリル）−４，６−ビス（トリクロロメチル）−ｓ−トリアジン、２−（ｐ−トリル）−４，６−ビス（トリクロロメチル）−ｓ−トリアジン、２−（ｐ−メトキシナフチル）−４，６−ビス（トリクロロメチル）−ｓ−トリアジン、２−（ｐ−エトキシナフチル）−４，６−ビス（トリクロロメチル）−ｓ−トリアジン、２−（ｐ−エトキシカルボニルナフチル）−４，６−ビス（トリクロロメチル）−ｓ−トリアジン、２−フェニルチオ−４，６−ビス（トリクロロメチル）−ｓ−トリアジン、２−ベンジルチオ−４，６−ビス（トリクロロメチル）−ｓ−トリアジン、２，４，６−トリス（ジブロモメチル）−ｓ−トリアジン、２，４，６−トリス（トリブロモメチル）−ｓ−トリアジン、２−メチル−４，６−ビス（トリブロモメチル）−ｓ−トリアジン、２−メトキシ−４，６−ビス（トリブロモメチル）−ｓ−トリアジン等が挙げられる。中でも、置換基を有していてもよいビス（トリハロメチル）−ｓ−トリアジン、特に置換基を有していてもよいビス（トリクロロメチル）−ｓ−トリアジンが好ましく、具体的には、２−メチル−４，６−ビス（トリクロロメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（３，４−エポキシフェニル）−４，６−ビス（トリクロロメチル）−ｓ−トリアジン、２−〔１−（ｐ−メトキシフェニル）−２，４−ブタジエニル〕−４，６−ビス（トリクロロメチル）−ｓ−トリアジン、２−（ｐ−メトキシスチリル）−４，６−ビス（トリクロロメチル）−ｓ−トリアジン、２−（ｐ−メトキシ−ｍ−ヒドロキシスチリル）−４，６−ビス（トリクロロメチル）−ｓ−トリアジン、２−（ｐ−ｉ−プロピルオキシスチリル）−４，６−ビス（トリクロロメチル）−ｓ−トリアジン等が挙げられる。
【００３５】
また、オニウム塩類としては、例えば、テトラメチルアンモニウムブロマイド、テトラエチルアンモニウムブロマイド等のアンモニウム塩、ジフェニルヨードニウムヘキサフルオロアルセネート、ジフェニルヨードニウムテトラフルオロボレート、ジフェニルヨードニウムｐ−トルエンスルホネート、ジフェニルヨードニウムカンファースルホネート、ジシクロヘキシルヨードニウムヘキサフルオロアルセネート、ジシクロヘキシルヨードニウムテトラフルオロボレート、ジシクロヘキシルヨードニウムｐ−トルエンスルホネート、ジシクロヘキシルヨードニウムカンファースルホネート等のヨードニウム塩、トリフェニルスルホニウムヘキサフルオロアルセネート、トリフェニルスルホニウムテトラフルオロボレート、トリフェニルスルホニウムｐ−トルエンスルホネート、トリフェニルスルホニウムカンファースルホネート、トリシクロヘキシルスルホニウムヘキサフルオロアルセネート、トリシクロヘキシルスルホニウムテトラフルオロボレート、トリシクロヘキシルスルホニウムｐ−トルエンスルホネート、トリシクロヘキシルスルホニウムカンファースルホネート等のスルホニウム塩等が挙げられる。
【００３６】
また、スルホン化合物類としては、例えば、ビス（フェニルスルホニル）メタン、ビス（ｐ−ヒドロキシフェニルスルホニル）メタン、ビス（ｐ−メトキシフェニルスルホニル）メタン、ビス（α−ナフチルスルホニル）メタン、ビス（β−ナフチルスルホニル）メタン、ビス（シクロヘキシルスルホニル）メタン、ビス（ｔ−ブチルスルホニル）メタン、フェニルスルホニル（シクロヘキシルスルホニル）メタン等のビス（スルホニル）メタン化合物、フェニルカルボニル（フェニルスルホニル）メタン、ナフチルカルボニル（フェニルスルホニル）メタン、フェニルカルボニル（ナフチルスルホニル）メタン、シクロヘキシルカルボニル（フェニルスルホニル）メタン、ｔ−ブチルカルボニル（フェニルスルホニル）メタン、フェニルカルボニル（シクロヘキシルスルホニル）メタン、フェニルカルボニル（ｔ−ブチルカルボニル）メタン等のカルボニル（スルホニル）メタン化合物、ビス（フェニルスルホニル）ジアゾメタン、ビス（ｐ−ヒドロキシフェニルスルホニル）ジアゾメタン、ビス（ｐ−メトキシフェニルスルホニル）ジアゾメタン、ビス（α−ナフチルスルホニル）ジアゾメタン、ビス（β−ナフチルスルホニル）ジアゾメタン、ビス（シクロヘキシルスルホニル）ジアゾメタン、ビス（ｔ−ブチルスルホニル）ジアゾメタン、フェニルスルホニル（シクロヘキシルスルホニル）ジアゾメタン、ビス（スルホニル）ジアゾメタン化合物、フェニルカルボニル（フェニルスルホニル）ジアゾメタン、ナフチルカルボニル（フェニルスルホニル）ジアゾメタン、フェニルカルボニル（ナフチルスルホニル）ジアゾメタン、シクロヘキシルカルボニル（フェニルスルホニル）ジアゾメタン、ｔ−ブチルカルボニル（フェニルスルホニル）ジアゾメタン、フェニルカルボニル（シクロヘキシルスルホニル）ジアゾメタン、フェニルカルボニル（ｔ−ブチルカルボニル）ジアゾメタン等のカルボニル（スルホニル）ジアゾメタン化合物等が挙げられる。
【００３７】
尚、光酸発生剤＜Ｂ＞は記録や再生に用いる光の波長に吸収があっても良いが、少なくとも、記録層１層あたりの吸収をなるべく少なく抑えたい多層光記録媒体としては、光酸発生剤の吸収によって記録層の透過率を下げてしまうよりは、結果として同じだけ記録層の透過率を下げるのであれば光酸発生剤を増感することが出来る色素＜Ａ＞の吸収で透過率を下げた方が、光反応の結果としてより大きな記録層の変化が期待出来る。
【００３８】
また、同様に、記録層１層当たりの吸収をなるべく少なく抑え、多層での光透過率を確保する観点から、酸発生剤＜Ｂ＞は記録後に分解するもの、ないしは記録再生光に対する吸収変化が起こらないものであることが好ましい。
更に、本発明においては、記録・再生光により直接、光酸発生剤＜Ｂ＞の吸収を励起するわけであるから、光酸発生剤＜Ｂ＞の吸収極大は記録光の波長より短波長側にあるものが好ましい。そのような光酸発生剤＜Ｂ＞を選ぶことにより、線形吸収端で記録するにも関わらず、酸発生に非線形性をもたらすことがありうる。
【００３９】
Ｉ−２−３：変色剤＜Ｃ＞
本発明の光記録媒体の記録層に用いる変色剤＜Ｃ＞は光酸発生剤＜Ｂ＞による酸や、フリーラジカルの発生前後で色や色調が変化するものであれば特に限定されない。ここに「色や色調が変化する」とは、無色から有色の色調への変化、有色から無色あるいは異なる有色の色調へのいずれをも包含する。好ましい変色剤は酸と塩を形成して色調を変化するものである。
【００４０】
例えば、有色から無色あるいは異なる有色の色調へ変化する変色剤の例としては、ビクトリアピュアブルーＢＯＨ［保土谷化学社製］、オイルブルー＃６０３［オリエント化学工業社製］、パテントピュアブルー［住友三国化学社製］、クリスタルバイオレット、ブリリアントグリーン、エチルバイオレット、メチルバイオレット、メチルグリーン、エリスロシンＢ、ベイシックフクシン、マラカイトグリーン、オイルレッド、ｍ−クレゾールパープル、ローダミンＢ、オーラミン、４−ｐ−ジエチルアミノフェニルイミノナフトキノン、シアノ−ｐ−ジエチルアミノフェニルアセトアニリド等に代表されるトリフェニルメタン系、ジフェニルメタン系、オキサジン系、キサンテン系、イミノナフトキノン系、アゾメチン系またはアントラキノン系の色素が挙げられる。
【００４１】
一方、無色から有色に変化する変色剤としては、ロイコ色素及び、例えばトリフェニルアミン、ジフェニルアミン、ｏ−クロロアニリン、１，２，３−トリフェニルグアニジン、ナフチルアミン、ジアミノジフェニルメタン、ｐ，ｐ′−ビス−ジメチルアミノジフェニルアミン、１，２−ジアニリノエチレン、ｐ，ｐ′，ｐ″−トリス−ジメチルアミノトリフェニルメタン、ｐ，ｐ′−ビス−ジメチルアミノジフェニルメチルイミン、ｐ，ｐ′，ｐ″−トリアミノ−ｏ−メチルトリフェニルメタン、ｐ，ｐ−ビス−ジメチルアミノジフェニル−４−アニリノナフチルメタン、ｐ，ｐ′，ｐ″−トリアミノトリフェニルメタンに代表される第１級または第２級アリールアミン系色素が挙げられる。
【００４２】
例えば、光記録媒体において、良質の記録層を形成できると考えられる特定の有機溶媒への溶解性や、色調変化の起こる波長域が本発明に好ましい傾向があるという理由で、特に好ましくはトリフェニルメタン系、ジフェニルメタン系色素が有効に用いられ、さらに好ましくはトリフェニルメタン系色素である。
尚、本発明の変色剤＜Ｃ＞は記録前後のどちらの状態においても、記録や再生に用いる光の波長に吸収があっても良いが、なるべく小さい方が好ましく、無い方がさらに好ましい。しかし記録や再生に用いる光の波長の近傍波長では、記録前後において、なるべく吸収の変動が大きいものほど好ましい。それによって、記録や再生光の遮蔽を最小限に抑え
た上で、記録前後での屈折率の顕著な変化を確保することが可能となる。
【００４３】
Ｉ−２−４：＜Ａ＞＜Ｂ＞＜Ｃ＞の配合比
＜Ａ＞＜Ｂ＞＜Ｃ＞の合計に対して、＜Ａ＞が１〜１００重量％、好ましくは３〜９０重量％、＜Ｂ＞が０〜９０重量％、好ましくは１０〜８０重量％、＜Ｃ＞が０〜８０重量％、好ましくは５〜５０重量％である。＜Ａ＞が過度に少ないと多層での記録が困難となる。また＜Ｂ＞や＜Ｃ＞が過度に多いと、記録層が厚くなりすぎ反射率が悪化したり、充分な溶解性が確保されず、記録層に析出物がでる等の問題が発生する可能性がある。
【００４４】
Ｉ−２−５：＜Ａ＞＜Ｂ＞＜Ｃ＞各成分の記録及び再生波長における吸光度の占有率
本発明の記録層中の各成分の、記録及び再生波長における吸光度の占有率は、記録前の状態で、色素＜Ａ＞が５０〜１００％、光酸発生剤＜Ｂ＞が０〜３０％、変色剤＜Ｃ＞が０〜３０％であることが好ましく、特に好ましくは、色素＜Ａ＞が８０〜１００％、光酸発生剤＜Ｂ＞が０〜２０％、変色剤＜Ｃ＞が記録前で０〜２０％である。色素＜Ａ＞の吸光度の占有率が過度に小さいと、透過率を抑えた上で、記録前後での充分な膜の変化を確保することが困難となる。
【００４５】
ここで、上記吸光度の占有率とは、記録層中における＜Ａ＞＜Ｂ＞＜Ｃ＞各成分に由来する吸光度が、＜Ａ＞＜Ｂ＞＜Ｃ＞３成分に由来する吸光度の総和に占める割合を言う。
Ｉ−２−６：その他の成分
尚、本発明での記録層の記録前後での膜の変化とは、前述の色素＜Ａ＞の光熱変換による記録層の温度上昇を受けての各成分の分解や気化、さらには光酸発生剤＜Ｂ＞が発生する酸による、変色剤＜Ｃ＞の色や色調が変化することによる屈折率の変化を始めとする様々な化学反応の促進、及びそれらの相互作用が含まれ、それらを総合した結果として高い透過率を維持した状態にも関わらず顕著な変調が得られる。よって、本発明の記録層には上記、色素＜Ａ＞、光酸発生剤＜Ｂ＞、変色剤＜Ｃ＞以外にも、熱や酸で何かしらの化学的、物理的、光学的変化を起こすことが可能な成分を添加することも有効である。これらの熱や酸で何かしらの化学的、物理的、光学的変化を起こすことが可能な成分を使用する場合の使用量は、前記記録層材料＜Ａ＞〜＜Ｃ＞の総量に対して、通常１〜５００重量％、好ましくは５〜２００重量％である。
【００４６】
本発明の記録層には上記成分の他、色素＜Ａ＞の経時安定性（温度、湿度、光に対する安定性）を改善するためのクエンチャーとしての色素を含んでいても良い。
クエンチャーとしては、一般的に一重項酸素クエンチャーが用いられる。一重項クエンチャー等の褪色防止剤を使用する場合の使用量は、前記記録層材料に対して、通常、０．１重量％〜５０重量％であり、好ましくは、１〜３０重量％であり、さらに好ましくは、５重量％〜２５重量％である。
【００４７】
又その他本発明の効果を損なわない範囲で、色素成分の結晶化の抑制等の成膜性向上その他の必要に応じて、様々な成分を添加することが可能である。例えば、低・高分子材料からなる結合剤（バインダー）、重合成モノマー、熱架橋剤、重合禁止剤、酸化防止剤、界面活性剤、屈折率制御剤、誘電体等が挙げられる。
結合剤としては、例えばセルロース誘導体、天然高分子物質、炭化水素系樹脂、ビニル系樹脂、アクリル樹脂、ポリビニールアルコール、エポキシ樹脂、ポリビニルピロリドン、メラミン樹脂等の有機高分子等が挙げられるが、特に熱可塑性樹脂として、ポリエチレン、ポリ塩化ビニル、ポリスチレン、ポリプロピレン、ポリメタクリル酸メチル、ポリカーボネート等が挙げられる。より具体的には、ポリスチレン、ポリエチレン、ポリ塩化ビニル、ポリエステル、ポリアミド、フッ素樹脂、ポリブタジエン、ポリイソプレン、水素添加ポリブタジエン、エチレン／プロピレン共重合ゴム、ポリ塩化ビニル、ポリエーテル、ポリエステル、フッ素ゴム、天然ゴム、アモルファスポリエチレン等の樹脂熱膨張性などを有する熱可塑性エラストマーなど、一般的なものを使用することができる。
【００４８】
結合剤等の添加剤を使用する場合の使用量は、前記記録層材料＜Ａ＞〜＜Ｃ＞の総量に対して、通常５〜５００重量％、好ましくは１０〜２００重量％である。
尚、結合剤（バインダ）や熱架橋剤の添加は、多層に積層する場合に好ましい効果を有する。例えば、記録層の接着層への浸潤や界面の保持、保存安定性などの好ましい効果が見られる。
【００４９】
Ｉ−２−７：記録層の形成
本発明の光記録媒体の記録層は、上記各記録層成分を適当な溶剤に溶解して記録層塗布液を調製し、後述する基板に必要に応じて反射層などを形成した上に、塗布乾燥することで形成させる。
塗布方法としては、スプレー法、スピンコート法、ディップ法、ロ−ルコート法、ブレードコート法、ドクターブレード法、インクジェット法等が挙げられるが、特に、ディスク上記録媒体においては、スピンコート法が膜厚の均一性を確保しかつ、欠陥密度を低減できて好ましい。また、色素を薄いシート内に分散させたものや、別のシート上に上記方法にて塗布し、前記接着層と共に作製することも好ましい。
【００５０】
本発明の光記録媒体が多層構造を有する場合、「介在層（省略可）／記録層／（保護層及び／または接着層）」からなるユニットを繰返し積層することによって多層構造が形成される。
記録層塗布液の固形分濃度は、通常、０．０１重量％〜１０重量％の範囲であり、好ましくは、０．１重量％〜５重量％、より好ましくは、０．１重量％〜４重量％とする。この固形分濃度と塗布時の条件設定、例えばスピンコート法であれば回転数の調整によって、記録層の膜厚が制御される。尚、この固形分濃度は、以下の膜厚範囲を実現できる範囲とする。
【００５１】
記録層１層あたりの膜厚は、記録信号振幅や、層間クロストークが再生に支障がないように十分に抑制できるのであれば、なるべく薄い方が好ましい。本発明の光記録媒体の記録層は、通常１００ｎｍ以下であり、好ましくは６０ｎｍ以下、より好ましくは４０ｎｍ以下、特に好ましくは２０ｎｍ以下である。また、通常１ｎｍ以上であり、好ましくは２ｎｍ以下である。この範囲を超える場合には、本発明の多層を構成に適切な低吸収の記録層を構成することが難しい場合がある。
【００５２】
ただし、この膜厚範囲は、記録層の層数、記録再生用のレーザーの出射可能なパワー範囲、ノイズ低減処理能力に応じて、記録層１層に接している介在層や保護層、接着層の屈折率や、記録層の光学定数の組み合わせにより、適正な範囲に決定される。
なお、記録層の膜厚は、記録層塗布面と基板露出面の段差を計測する方法、塗布膜の吸収スペクトルを計測し、吸収強度と膜厚との相関から評価する方法、等によって評価することが可能である。多層積層媒体の場合には、媒体（ディスク）を裁断後、イオンエッチング等の方法で断面を出して、その断面をＳＥＭ観察する方法、ディスク小片を樹脂包埋し、断面方向に薄片を切り出して、ＴＥＭ観察する方法も有効である。
【００５３】
塗布された記録層は、通常、ＩＲオーブン、コンベクションオーブン等を使用した乾燥方法によって乾燥、アニールされる。また、温度を高めず、減圧チャンバー内で乾燥を行う、減圧乾燥法を組み合わせても良い。 
乾燥、アニールの条件は、溶剤成分の種類、使用する乾燥機の性能などに応じて適宜選択することができる。乾燥時間は、溶剤成分の種類、使用する乾燥機の性能などに応じて、通常は、４０℃〜１３０℃の温度で１０分〜２時間の範囲で選ばれ、好ましくは６０℃〜１１０℃の温度で１５分〜１時間の範囲で選ばれる。
【００５４】
記録層塗布液の溶剤としては、エタノール、ｎ−プロパノール、イソプロパノール、ｎ−ブタノール、ジアセトンアルコール等のアルコール；テトラフルオロプロパノール（ＴＦＰ）、オクタフルオロペンタノール（ＯＦＰ）等のフッ素化炭化水素系溶剤；エチレングリコールモノメチルエーテル、エチレングリコールモノエチルエーテル、プロピレングリコールモノメチルエーテル等のグリコールエーテル類；酢酸ブチル、乳酸エチル、セロソルブアセテート等のエステル；ジクロルメタン、クロロホルム等の塩素化炭化水素；ジメチルシクロヘキサン等の炭化水素；テトラヒドロフラン、エチルエーテル、ジオキサン等のエーテル；メチルエチルケトン、シクロヘキサノン、メチルイソブチルケトン等のケトン等を挙げることができる。これらの溶剤を溶解すべき主成分色素材料等の溶解性と、塗布方法に好適な沸点とを考慮して適宜選択し、また、２種以上を混合して用いることができる。また、記録層を塗布する基板材料として、有機系の素材を用いる場合には、トルエン、シクロヘキサン、クロロホルムの量は少ないほど、基板表面を歪ませるなどの問題を回避できるので好ましい。
【００５５】
Ｉ−３：基板
ダミー基板を用いる場合には、案内溝やピットなど、フォーカスやトラッキングの位置制御用の層がその上に積層されたものが必要とされる。尚、ダミー基板の材質は従来公知の材料を適宜使用することができるが、情報記録媒体がある程度の剛性を有するよう、形状安定性を備えることが望ましい。即ち、機械的安定性が高く、剛性が大きいことが好ましい。 
【００５６】
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂や、ガラス、金属等を用いることができる。これらの材料は何れか一種を単独で用いてもよく、二種以上を任意の組み合わせ及び比率で併用してもよい。中でも、成形性などの高生産性、コスト、低吸湿性、形状安定性などの点からは、基板の材料としてはポリカーボネート樹脂が好ましい。 
【００５７】
基板の厚さとしては、通常０．１ｍｍ以上、通常１．２ｍｍ以下の範囲が好ましい。
基板には、トラッキング用の案内溝（以下で、溝、あるいはグルーブとも呼ぶ。）あるいはアドレス信号等の情報を表す凹凸が形成されているなど、ＤＶＤ−Ｒやブルーレイディスクとの互換性を取れる構成であることが好ましい。但し、多層積層の構成においては、記録層各層には必ずしもグルーブが必要ではない。
【００５８】
グルーブのトラックピッチは本発明の高い記録密度を確保するためには、１００ｎｍ〜５００ｎｍ、より好ましくは、１００ｎｍ〜４００ｎｍである。
グルーブの深さは２０ｎｍ〜６０ｎｍが好ましい。
溝幅は５０ｎｍ〜２５０ｎｍが好ましく、トラックピッチの０．３〜０．８倍、中でも０．４〜０．６倍とすることも好ましい。ただし、溝幅が狭くなるほど、成型の困難さが増す傾向にある。
【００５９】
Ｉ−４：反射層、半透明膜、波長選択層
反射層、半透明膜、波長選択層のうちのいずれかを、基板の上に設けることは、現行のＢＤとの互換性を確保する観点から、好ましい。この層が反射層の場合には、溝やアドレス用のピットなどサーボ用の情報が設けられている。
波長選択層は、反射層の、基板とは反対の面に積層されることが多い。
【００６０】
以下に、反射層、半透明膜および波長選択層について具体的に説明する。
（反射層）：
一般に使用されているスパッタ層。反射層は、記録再生に使用されるレーザー光に対する一定以上の反射率を有することが必要とされ、従来公知の材料を適宜使用することができる。反射層の材料としては、反射率が大きく熱伝導率が高いＡｇあるいはＡｌを主成分とする合金を用いるのが好ましい。
【００６１】
本発明に適した反射層の材料をより具体的に述べると、純Ａｇ、又はＡｇにＴｉ、Ｖ、Ｔａ、Ｎｂ、Ｗ、Ｃｏ、Ｃｒ、Ｓｉ、Ｇｅ、Ｓｎ、Ｓｃ、Ｈｆ、Ｐｄ、Ｒｈ、Ａｕ、Ｐｔ、Ｍｇ、Ｚｒ、Ｍｏ、Ｃｕ、Ｎｄ、Ｂｉ及びＭｎからなる群から選ばれた少なくとも１種の元素を含むＡｇ合金を挙げることができる。経時安定性をより重視する場合には、添加成分としてＴｉ、Ｍｇ、Ａｕ、Ｃｕ、Ｎｄ、Ｂｉ又はＰｄを１種類以上用いることが好ましい。
【００６２】
また、反射層の材料の他の好ましい例としては、ＡｌにＴａ、Ｔｉ、Ｃｏ、Ｃｒ、Ｓｉ、Ｓｃ、Ｈｆ、Ｐｄ、Ｐｔ、Ｍｇ、Ｚｒ、Ｍｏ及びＭｎからなる群から選ばれた少なくとも１種の元素を含むＡｌ合金を挙げることができる。これらは、耐久性、反射率、体積抵抗率、成膜速度等を考慮して用いることができる。膜厚は、所望の反射率、入射する光の波長、積層数などとの組み合わせで、１ｎｍ〜１００ｎｍまでの中から、好ましい範囲を特定することが好ましい。
【００６３】
（半透明膜、波長選択層）： 
半透明膜および波長選択層は、本発明の目的には必ずしも必要ではない。しかし、半透明膜および波長選択層は、多層を構成する各層を記録・再生する場合に、より安定に各層を識別するため、あるいは、サーボ光をより効率よく反射させる場合などには有効な層として、反射層の代わりに、あるいは、再生用のサーボ光のみを選択するために設けることが可能である。
【００６４】
半透明膜は、上記反射層及び下記保護層に上げられる組成物などを用いることができる。半透明膜の最適組成は、所望の反射率、透過率が確保できるように、混合する元素の種類や、その混合比が決定される。
波長選択層は、誘電体の多層の膜や、記録光の波長の反射率が極めて高い色素の膜などが用いられる。
【００６５】
なお、以上に述べた反射層、半透明膜、波長選択層と記録層との間には、以下ＩＩ−２−５．で述べる、記録層と記録層との間、あるいは記録層とカバー層などとの間に設けられる保護層と同様の、誘電体薄膜などの保護層を設けても良い。尚、この保護層は、一般に、バリア層として知られているものも含む。
膜厚は、所望の反射率、入射する光の波長、記録層や、積層数などとの組み合わせで、１ｎｍ〜１００ｎｍまでの中から、好ましい範囲を特定することが好ましい。
Ｉ−５：介在層
介在層は、本発明の目的には必ずしも必要ではないが、入射側から見て記録層とその奥側の記録層との間には介在層を設けることが有効である。介在層は多層積層用の接着層（中間接着層）の機能を有していてもよい。記録再生に使用されるレーザー光に対して光透過性を有する必要があるほか、凹凸により溝やピットが形成可能であっても良い。 
【００６６】
介在層の材料としては、例えば、熱可塑性樹脂、熱硬化性樹脂、電子線硬化性樹脂、紫外線硬化性樹脂（遅延硬化型を含む）等の樹脂材料を挙げることができる。これらの材料は何れか一種を単独で用いてもよく、二種以上を任意の組み合わせ及び比率で併用してもよい。 また、上記の樹脂材料に色素を混ぜ込んだ層などでも良い。
この介在層は、主として各記録層の反射光量（もどり光量）を確保する目的で設ける。従って、この層の屈折率はなるべく高い方が好ましいが、記録層の屈折率との屈折率差が
０．４を超えないことが好ましい。介在層と記録層の屈折率差が過度に大きいと、記録層と介在層からのもどり光が干渉し、良好な記録信号強度（振幅）が検出しにくくなる傾向があるため好ましくない。
【００６７】
介在層の膜厚は、５μｍ〜１０μｍ以上が好ましく、また、通常１００μｍ以下、好ましくは７０μｍ以下が好ましい。特に、接着層として機能させる場合には、本発明の目的においては、薄い方が好ましいため、数十μｍ以下が好ましい。 
Ｉ−６：保護層、バリア層
保護層またはバリア層とは、記録層とカバー層との界面、記録層と記録層との界面等に設けられ、相互の層の拡散防止や光学特性の調整等の機能を有する。 
【００６８】
保護層またはバリア層の膜厚は、通常１ｎｍ以上、好ましくは３ｎｍ以上、また、通常５０ｎｍ以下、好ましくは１５ｎｍ以下である。
例えば、Ｓｃ、Ｙ、Ｃｅ、Ｌａ、Ｔｉ、Ｚｒ、Ｈｆ、Ｖ、Ｎｂ、Ｔａ、Ｚｎ、Ａｌ、Ｃｒ、Ｉｎ、Ｓｉ、Ｇｅ、Ｓｎ、Ｓｂ、及びＴｅ等の酸化物；Ｔｉ、Ｚｒ、Ｈｆ、Ｖ、Ｎｂ、Ｔａ、Ｃｒ、Ｍｏ、Ｗ、Ｚｎ、Ｂ、Ａｌ、Ｇａ、Ｉｎ、Ｓｉ、Ｇｅ、Ｓｎ、Ｓｂ、及びＰｂ等の窒化物；Ｔｉ、Ｚｒ、Ｈｆ、Ｖ、Ｎｂ、Ｔａ、Ｃｒ、Ｍｏ、Ｗ、Ｚｎ、Ｂ、Ａｌ、Ｇａ、Ｉｎ、及びＳｉ等の炭化物；を挙げることができる。さらに、これら酸化物、窒化物及び炭化物の混合物を挙げることができる。また、誘電体材料としては、Ｚｎ、Ｙ、Ｃｄ、Ｇａ、Ｉｎ、Ｓｉ、Ｇｅ、Ｓｎ、Ｐｂ、Ｓｂ、及びＢｉ等の硫化物、セレン化物もしくはテルル化物、Ｍｇ、Ｃａ等のフッ化物、又はこれらの混合物を挙げることができる。この層の組成は、記録光及び再生光の吸収が１００％に近い組成であることが好ましい。
【００６９】
また、記録層及びそれに積層する層の成分の化学的特性により、この層の最適な組成を選択することができる。
なお、この保護層あるいはバリア層を記録層と記録層との界面に設ける場合、すなわち、この保護層あるいはバリア層を、入射側から見て記録層と接着層との間に設ける場合には、各記録層の反射光量（もどり光量）を確保する効果が期待できる。その場合には、この保護層あるいはバリア層と、記録層の屈折率差が０．４を超えると、この層と記録層からのもどり光が干渉し、奥側の記録層への透過光が確保できなくなる虞がある。また、良好な記録信号強度（振幅）が検出しにくくなる傾向があるため好ましくない。
【００７０】
Ｉ−７：表面保護層（カバー層、カバーシート）、接着層（カバーシート用接着層、多層積層用の中間接着層）
表面保護層は、汚染や傷、衝撃、水分などからディスクを守る目的と、記録光及び再生光の集光を調整する層としての目的から設けられる。従って、記録光及び再生光での吸収が少ないほど好ましい。また、吸湿率、透湿度が適度に低い材質が好ましい。これらの材料は何れか一種を単独で用いてもよく、二種以上を任意の組み合わせ及び比率で併用してもよい。 
【００７１】
厚さは０．０１ｍｍ〜０．２ｍｍ、０．０５ｍｍ〜０．１ｍｍが好ましい。
表面保護層は、紫外線硬化樹脂や熱硬化樹脂などをスピンコートして形成されるカバー層として、あるいは、接着層を付したカバーシートとして、記録層を含むディスク面に密着させて貼ることにより設けることが可能である。シート材として用いられるプラスチックは、ポリカーボネート、ポリオレフィン、アクリル、三酢酸セルロース、ポリエチレンテレフタレート等である。
【００７２】
カバーシートの接着には、光、放射線硬化、熱硬化樹脂や、感圧性の接着剤が用いられる。
感圧性接着剤としては、また、アクリル系、メタクリレート系、ゴム系、シリコン系、ウレタン系の各ポリマーからなる粘着剤を使用できる。
例えば、接着層を構成する光硬化性樹脂を適当な溶剤に溶解して塗布液を調整した後、この塗布液を記録層または界面層（保護層、バリア層、介在層など）上に塗布して塗布膜を形成し、塗布膜上にポリカーボネートシートを重ね合わせる。
【００７３】
その後、必要に応じて重ね合わせた状態で、媒体を回転させるなどして塗布液をさらに延伸展開した後、ＵＶランプで紫外線を照射して硬化させる。あるいは、感圧性接着剤をあらかじめシートに塗布しておき、シートを記録層あるいは界面層上に重ね合わせた後、適度な圧力で押さえつけて圧着する。
前記粘着剤としては、透明性、耐久性の観点から、アクリル系、メタクリレート系のポリマー粘着剤が好ましい。
【００７４】
より具体的には、２−エチルヘキシルアクリレート、ｎ−ブチルアクリレート、ｉｓｏ−オクチルアクリレートなどを主成分モノマーとし、これらの主成分モノマーを、アクリル酸、メタクリル酸、アクリルアミド誘導体、マレイン酸、ヒドロキシルエチルアクリレート、グリシジルアクリレート等の極性モノマーを共重合させる。アクリル系ポリマーの溶剤としては、酢酸エチル、酢酸ブチル、トルエン、メチルエチルケトン、シクロヘキサン等が用いられる。上記粘着剤は、さらに、ポリイソシアネート系架橋剤を含有することが好ましい。
【００７５】
また、粘着剤は、前述のような材料を用いるが、カバー層シート材の記録層側に接する表面に所定量を均一に塗布し、溶剤を乾燥させた後、記録層側表面（界面層を有する場合はその表面）に貼り合わせローラー等により圧力をかけて硬化させる。該粘着剤を塗布されたカバー層シート材を記録層を形成した光記録媒体表面に接着する際には、空気を巻き込んで泡を形成しないように、真空中で貼り合せるのが好ましい。
【００７６】
また、離型フィルム上に上記粘着剤を塗布して溶剤を乾燥した後、カバー層シートを貼り合わせ、さらに離型フィルムを剥離してカバー層シートと粘着剤層を一体化した後、光記録媒体と貼りあわせても良い。
尚、本発明の光記録媒体が、多層積層するために中間接着層を有する構成の場合、中間接着層としては前述のカバーシート用接着層と同様の材料、方法を用いることが出来る。この場合、中間接着層の膜厚は、本発明の目的においては、多層の層数を得るためには薄い方が好ましいため、数十μｍ以下が好ましい。また、中間接着層の膜厚の下限としては通常数μｍ以上である。この中間接着層が薄すぎる場合には、記録層間のクロストークが大きくなって再生信号の品質を低下させる場合がある。
【００７７】
なお、本発明の光記録媒体は、記録容量として好ましい能力を確保するためには、反射層、波長選択層および半透明膜を除く、記録層とその他の層の合計の膜厚が１００μｍ以上であることが好ましい。さらに、レーザーヘッド（記録再生用レーザーピックアップ）の有する焦点深度を超えないように、４００μｍ以下であることが好ましい。光記録媒体の反射層、波長選択層および半透明膜を除く、記録層とその他の層の合計の膜厚が過度に厚いと、再生するために十分な程度のもどり光量が確保できない恐れがある。
【００７８】
［本発明の光記録媒体の性能］
＜透過率＞
本発明の光記録媒体の記録層の透過率は、積層させる記録層の数と記録再生に用いる光の強度によって、自ずと制限されてくるが、記録層１層あたりの記録及び再生波長の透過率は８０％を超えることが好ましく、更に９５％以上であることが好ましく、中でも９７％以上であることが特に好ましい。ここで透過率とは、記録層（１層）への入射した記録・再生波長の光が、記録層を通過する割合を言い、記録層を分光光度計で測定することによって求めることができる。多層積層媒体の場合には、ＳＥＭやＴＥＭによる断面観察等の方法で各層の膜厚を見積もった上で、反射層を除いた多層の状態で透過光量を測定すること等により、１層当たりの透過率を割り出すことが可能である。
【００７９】
＜吸光度＞  
なお、本発明の光記録媒体は、反射層、波長選択層および半透明膜を除く、記録層とその他の層の合計膜厚に対する、記録波長および／または再生波長での吸光度（ＯＤ値）の和が、０．７以下であることが好ましい。光記録媒体の反射層、波長選択層および半透明膜を除く、記録層とその他の層の合計膜厚の記録波長および／または再生波長でのＯＤ値の和が、過度に大きいと、再生するために十分な程度のもどり光量が確保できない恐れがある。
【００８０】
また、記録層各層の記録再生光波長での消衰係数ｋと記録層各層の膜厚との積が５×１０−３μｍ未満である場合には、各記録層の吸収が１０数％以下となるので好ましい。より好ましくは、３×１０−３μｍ以下、さらに好ましくは、２×１０−３μｍ以下、中でも６〜７×１０−４μｍ以下である。これらの範囲を超える場合には、記録再生光が記録層を経る毎に吸収されてしまう分が多くなり、入射側から奥の記録層の記録再生が良好に行えない恐れがある。特に、記録層各層の記録再生光波長での消衰係数ｋと記録層各層の膜厚との積が２×１０−３μｍ以下の場合には、各記録層の吸収は５％以下となり、１０層以上の多層記録層でも、全ての層で光量が適量確保しやすくなる。
【００８１】
ここで吸光度（ＯＤ値）とは、一般に光学濃度と呼ばれるものであり、以下の数式により定義される。
ＯＤ（ｏｐｔｉｃａｌ  ｄｅｎｓｉｔｙ）＝−ｌｏｇ１０（Ｉ／Ｉ０）
＝−αｄ／ｌｏｇｅ（１０）
＝−（４πｋｄ／λ）／ｌｏｇｅ（１０）；λ＝光の波長
上式においてｄは膜厚、Ｉは透過光量、Ｉ０は入射光量、ｋは消衰係数（複素屈折率の虚部）、αは吸収係数を表す。
【００８２】
尚、本発明において、Ａｒ、Ａｉの情報について、ディスクの場合にはレーベル面に印刷層がない場合には、分光器や顕微分光器での反射スペクトル測定などにより得ることが可能である。また、ディスクを切断したりして、記録層の面を出して色素層を溶媒抽出し、その固形分を適当な溶媒に溶解して透明基板にスピンコートして得た色素層の吸収スペクトルを測定する等してＡｒ、Ａｉについての情報を得ることが可能である。
【００８３】
＜変調度＞
変調度とは、記録パルス長に対応して再生される記録部の信号振幅（反射率の、未記録部に対する変化）割合を意味し、以下の式で表される。
変調度＝（上エンベロープ電圧値―下エンベロープ電圧値）／上エンベロープ電圧値×１００
［ＩＩ．光記録媒体の記録再生方法］
本発明の光記録媒体の記録と再生に用いる光の光源は、同じであっても違っていても良いが、同一の方がドライブをコンパクトに出来、又コストも低減出来るので好ましい。波長は６００ｎｍより短ければ特に限定されないが、青紫から赤色波長（３５０ｎｍ〜６００ｎｍ程度）がよく用いられ、高密度記録のためには、３５０ｎｍ〜５３０ｎｍ、中でも３５０ｎｍ〜４５０ｎｍの波長域を用いることが好ましい。
【００８４】
本発明の光記録媒体の記録は、Ｉ．において説明した光記録媒体に対して、通常、記録層に開口数０．８５以上の対物レンズで０．４〜０．６μｍ程度に集束したレーザー光を
照射することにより行う。  
かかるレーザー光の代表例としては、例えば、中心波長４０５ｎｍ、４１０ｎｍなどの青色レーザー光、中心波長５１５ｎｍの青緑色の高出力半導体レーザー光が挙げられる。これら以外にも（ａ）基本発振波長が７４０〜９６０ｎｍの連続発振可能な半導体レーザー光、または（ｂ）半導体レーザー光によって励起されかつ基本発振波長が７４０〜９６０ｎｍの連続発振可能な固体レーザー光のいずれかを、第二高調波発生素子（ＳＨＧ）により波長変換することによって得られる光なども挙げられる。 
【００８５】
上記のＳＨＧとしては、反射対称性を欠くピエゾ素子であればいかなるものでもよいが、ＫＤＰ（ＫＨ２ＰＯ４）、ＡＤＰ（ＮＨ４Ｈ２ＰＯ４）、ＢＮＮ（Ｂａ２ＮａＮｂ５Ｏ１５）、ＫＮ（ＫＮｂＯ３）、ＬＢＯ（ＬｉＢ３Ｏ５）、化合物半導体などが好ましい。第二高調波の具体例としては、基本発振波長が８６０ｎｍの半導体レーザーの場合は、その倍波の波長４３０ｎｍ、また半導体レーザー励起の固体レーザーの場合は、ＣｒドープしたＬｉＳｒＡｌＦ６結晶（基本発振波長８６０ｎｍ）からの倍波の波長４３０ｎｍなどが挙げられる。 が、固体レーザーは実用上、さまざまな課題があるため、本発明におい
ては、かかる固体レーザーを使用しなくても記録が可能である媒体を念頭においている。
【００８６】
これらのうち、本発明においては、より高密度の記録が好ましいため、４１０ｎｍ未満、より好ましくは、４０５ｎｍ以下の半導体レーザー、即ち、中心波長４０５ｎｍ近傍の青色レーザー光を使用することが特に好ましい。
一方、記録層に記録された情報の再生を行なう際には、同じく記録層に対して（通常は、記録時と同じ方向から）、よりエネルギーの低いレーザー光を照射する。記録層において、光学的特性の変化が起きた部分（すなわち、情報が記録された部分）の反射率と、変化が起きていない部分の反射率との差を読み取ることにより、情報の再生が行なわれる。
【実施例】
【００８７】
次に、実施例及び比較例を挙げて本発明をより具体的に説明するが、本発明はその要旨を超えない限り以下の実施例に限定されるものではない。
以下の実施例及び比較例で用いた記録層の構成成分は次の通りである。 
【００８８】
【化１】
2011048865.tif 000002
【００８９】
【化２】
2011048865.tif 000003
【００９０】
光酸発生剤としては何れも、記録再生光で吸収が大きくならない酸塩基指示薬を選択した。
＜変色剤−１＞
ビクトリアピュアブルーＢＯＨ（保土谷化学社製）
＜吸光度の測定Ａ：＜Ａ＞＜Ｂ＞＜Ｃ＞各成分単層での評価＞
上記記録層の各成分をそれぞれ０．０８ｇ測り取り、それぞれ色素に対してはテトラフルオロプロパノール（ＴＦＰ）９．９２ｇを、光酸発生剤と変色剤に対してはジアセトンアルコール９．９２ｇを加え、攪拌溶解させ、各成分の０．８重量％テトラフルオロプロパノール溶液（塗布溶液）又はジアセトンアルコール溶液（塗布溶液）を得た。尚、色素−５は０．８重量％溶液が不溶であったため、０．４重量％溶液で実施した。
【００９１】
これらを０．２μｍのフィルターで濾過後、案内溝を形成させていないポリカーボネート基板上にスピンコーターで塗布した。スピンコート法の条件は、以下のとおりである。すなわち、各成分のジアセトンアルコール溶液をディスクの最内周近傍に０．５ｇ環状に供給し、ディスクを５８０ｒｐｍで１．５秒間初動させた後、１５００ｒｐｍ１０秒間で塗り広げ、３０００ｒｐｍで２５秒間間振り切ることによる塗布を行い、さらにジアセトンアルコール溶液に関しては塗布面が安定するまで２０００ｒｐｍで５５秒間追加回転させた。尚、塗布後にはディスクを７５℃の環境下に３０間保持することで溶媒を蒸発除去した。
【００９２】
得られた吸光度測定用サンプルをそれぞれ未塗布のポリカーボネート基板をｒｅｆとして、波長２５０〜２０００ｎｍの範囲で吸光度を測定した。それぞれに関して４０６ｎｍの吸光度（Ａｒ）と最大吸収波長、色素に関しては７００〜２０００ｎｍの範囲にある吸収帯の最大吸光度（Ａｉ）と色素＜Ａ＞に該当するか、さらに増感剤として機能するものか否かも表−１に示した。尚、吸光度の測定でのベースラインは、未塗布のポリカーボネート基板を参照側とサンプル側に入れて吸光度を測定し、それをベースラインとして、上記記載のようにサンプルの吸光度を測定した。
【００９３】
【表１】
2011048865.tif 000004
【００９４】
［実施例１〜９、比較例１］
＜ディスクＡの作成＞
トラックピッチ０．３２μｍで溝幅約０．１８μｍ、溝深さ約４５ｎｍの案内溝を形成したポリカーボネート樹脂基板（ディスク）上に、Ａｇ９８．１Ｎｄ０．９Ｃｕ１．０合金ターゲット（組成はいずれも原子％）をスパッタして厚さ約５０ｎｍ〜７０ｎｍの反射層を形成した。更にその上に、表−２の組成で混合溶解し、０．２μｍのフィルターで濾過した記録層塗布溶液−１〜１０を、スピンコートで成膜した。
【００９５】
スピンコート法の条件は、以下のとおりである。すなわち、表−２の記録層塗布溶液０．５ｇをディスクの最内周近傍に環状に供給し、ディスクを５８０ｒｐｍで１．５秒間初動させた後、１５００ｒｐｍ１０秒間で塗り広げ、３０００ｒｐｍで２５秒間振り切ることで塗布を行った。尚、ジアセトンアルコール溶液に関しては塗布面が安定するまでさらに２０００ｒｐｍで５５秒間追加回転させた。また、塗布後にはディスクを７５℃の環境下に３０分間保持することで溶媒を蒸発除去（乾燥）した。
こうして得られた記録層の表面にカバーシートを加重して密着貼り合わせし、ディスクＡを得た。
【００９６】
＜記録再生評価＞
ディスクの記録再生評価は、記録再生光波長λ＝４０６ｎｍ、ＮＡ（開口数）＝０．８５、集束ビームスポット径約０．４２μｍ（１／ｅ＾２強度となる点）の光学系を有するパルステック社製ＯＤＵ１０００テスターを用いて行った。ディスクは、線速度４．９ｍ／ｓで回転させ、記録パワーは９．５ｍＷで行った。再生も線速度を４．９ｍ／ｓとし、再生パワーは０．３０ｍＷとした。記録には、マーク変調信号（１−７ＰＰ）を用いた。基準クロック周期Ｔは１５．１５ｎｓ（チャンネルクロック周波数６６ＭＨｚ）とし、２Ｔ、５Ｔ、１０Ｔに関して、変調度を測定した。その結果を表−２に記載した。この際、記録前後で全く変化が見られなかったものに関しては「×」と記載した。
【００９７】
尚、ディスクＡに関しては、記録層の成分が直貼りしたカバーシートの接着層に拡散して徐々に性能が悪化してしまうため、カバーシートを貼り合わせ後、直ちに評価した。
＜吸光度の測定Ｂ＞
上記＜吸光度の測定Ａ＞使用した塗布溶液を、表−２の記録層塗布溶液１〜１０に変更した以外は、全て同様にして、記録層塗布溶液１〜１０の吸光度測定用サンプルを作製し、４０６ｎｍでの吸光度を測定した。その結果を表−２に記載した。
【００９８】
＜透過率の測定＞
上記＜吸光度の測定Ｂ＞のそれぞれのサンプルに関して透過率を測定した（吸光度を透過率に換算した）。その結果を表−２に記載した。
＜＜Ａ＞＜Ｂ＞＜Ｃ＞各成分の吸光度占有率の算出＞
吸光度の測定Ａにて求めた各成分単層での吸光度の値（表―１記載）と、各成分の配合比（表−２記載）に基づいて、＜Ａ＞＜Ｂ＞＜Ｃ＞各成分の吸光度を求めた後、３成分の吸光度の総和に対する比（％）として求めた。その結果を表−２に記載した。
【００９９】
【表２】
2011048865.tif 000005
【０１００】
記録層に色素＜Ａ＞を含有する実施例１〜９においては、４０６ｎｍにおける吸光度８
％以下、４０６ｎｍにおける透過率８０％以上を維持した上で、少なくとも２Ｔ、５Ｔ、１０Ｔの何れかで記録変調度が得られた。更に、光酸発生剤＜Ｂ＞と変色剤＜Ｃ＞を併用した実施例３〜９においては、４０６ｎｍにおける透過率９５％以上を維持した上で、記録変調度が得られた。
【０１０１】
一方、記録層に色素＜Ａ＞を含まない比較例１においても、４０６ｎｍにおける吸光度８％以下、４０６ｎｍにおける透過率８０％以上を維持した条件で媒体を作成し、評価を行ったが、記録変調度は得られなかった。
尚、評価はいずれも記録前状態のみについて行っているが、実施例３〜９及び比較例１において用いた酸発生剤は記録再生光で吸収が大きくならない性質のものであるので、記録後も同等以上の透過率を有すると考えられる。
【０１０２】
＜ＳＥＭ観察＞
実施例４で記録したサンプルに対し、カバーシートを剥がした上で金蒸着を施し、記録部（５Ｔ）と非記録部のＳＥＭ（日立製作所社製Ｓ４５００）観察を行った。尚、ＳＥＭ観察条件は、加速電圧１５ｋＶ、倍率５万倍である。ＳＥＭ写真を図４に示した。
この結果から、記録層に穴、若しくは剥離時に接着層に移動し易い場所が出来ていることが確認され、変色剤の色や色調の変化による屈折率の変化だけではなく、発熱や酸の発生によると思われるフォトンモード以外の変化、即ち、形状変化も起きていることが判った。
【０１０３】
［実施例１０〜１２、比較例２〜５］
＜ディスクＢの作成＞
「表−２の組成で混合溶解し、０．２μｍのフィルターで濾過した記録層塗布溶液−１〜１０」の代わりに、「表−３の組成で混合溶解し、０．２μｍのフィルターで濾過した記録層塗布溶液−１１、１２、３、１３〜１６」を用いた以外は、ディスクＡの作成手順と同様にして得られた記録層の表面に、ＩＴＯ（Ｉｎ２Ｏ３−ＳｎＯ２）ターゲットをスパッタして約１６ｎｍの厚みの界面層を形成した。さらにその上にカバーシートを加重して密着貼り合わせし、ディスクＢを得た。
【０１０４】
＜膜厚の測定＞
洗浄乾燥後、１分間ＵＶオゾン処理（低圧水銀灯にて１０００ｍｊ／ｃｍ２）したガラス基板（旭ガラス社製「ＡＮ１００」）に実施例１１・１２で用いた記録層塗布溶液−１２・３をそれぞれスピンコートした。スピンコート条件は記録層塗布溶液０．２ｇを基板中心部に供給し、基板を５００ｒｐｍで５秒間初動させた後、１０００ｒｐｍで２分間振り切ることで塗布を行った。
【０１０５】
得られたサンプルの塗布面の一部分を削り取ることで基板を露出させた部分を作り、塗布面と基板面との段差を菱化システム社製マイクロマップを用いて測定した。
さらにこのサンプルに関して、塗布膜の吸収スペクトルを測定することで、それぞれの記録層の膜厚と吸収スペクトルの相関を得た。
これを元に、実施例１１と１２の吸収スペクトルから膜厚を算出したところ実施例１１が約３５ｎｍ、実施例１２が約２４ｎｍであった。
尚、記録層塗布の固形分濃度や、吸光度から判断して、その他の実施例の膜厚も同等以下であろうと考えられる。
【０１０６】
＜記録再生評価＞
上記実施例１等と同様に記録再生評価を実施し、結果を表−３に記載した。尚、ディスクＢに関しては、ディスクＡの様な成分拡散の問題がないため、時間をおいて評価しても安定な結果が得られた。
【０１０７】
＜吸光度の測定Ｂ＞
上記実施例１等と同様に吸光度の測定をし、結果を表−３に記載した。
【０１０８】
【表３】
2011048865.tif 000006
【０１０９】
記録層に色素＜Ａ＞を含有する実施例１０〜１２においては、４０６ｎｍにおける吸光度約１％、４０６ｎｍにおける透過率９５％以上を維持した上で、５Ｔ及び１０Ｔ記録変
調度が得られた。更に、光酸発生剤＜Ｂ＞と変色剤＜Ｃ＞を併用した実施例１１及び１２においては、２Ｔにおいても記録変調度が得られた。
【０１１０】
一方、記録層に色素＜Ａ＞を含まない比較例２〜５においては、４０６ｎｍにおける吸光度８％以下、４０６ｎｍにおける透過率９０％以上を維持した条件で媒体を作成し、評価を行ったが、記録変調度は得られなかった。
尚、評価はいずれも記録前状態のみについて行っているが、実施例１１及び１２において用いた酸発生剤は記録再生光で吸収が大きくならない性質のものであるので、記録後も同等以上の透過率を有すると考えられる。
【０１１１】
［実施例１４］
実施例２に使用した色素２（０．５ｗｔ．％対溶媒）と下記の構造物Ａ（０．５ｗｔ．％対溶媒）をジアセトンアルコールに溶解しスピンコート記録層とし、その表面を、別のフィルム上に１０μｍ前後の膜厚で施した、多層積層用の中間接着層と接触させることにより記録層を剥離して、多層積層用の中間接着層面に積層した。この積層の工程を２０回繰り返して、記録層を２０層積層したスライドガラスを基盤とする光記録媒体を作成した。
【０１１２】
【化３】
2011048865.tif 000007
【０１１３】
スピンコート条件は実施例１と同じであり、記録層１層での吸収スペクトルを測定したところ、４０５ｎｍでの吸光度（Ａｒ）は０．０２７であり、Ａｉは７３０ｎｍ近傍で０．１２５であった。透過率はおよそ９３％であった。この２０層媒体に、４０５ｎｍの半導体レーザーを搭載した共焦点光学系（レーザー出射口の先の光路上に、ビームエキスパンダー、ビームスプリッター、ガルバノミラー、対物レンズのシークエンスを有する光学系）で、湯浸用オイルを介して、４０５ｎｍの半導体レーザーを照射し、１μｍステップで焦点を基板まで掃引して、２０層を１層ずつ再生した（ＮＡ＝１．３相当）。
【０１１４】
その結果、面内に５０回積算し、図１に示すように、２０層の界面を良好に再生することが出来、１層目から２０層までを安定に再生することができた。１層目と５層目とを記録したところ、５層目で１層目と同じ記録パワーで記録したところ、信号強度は１層目の１／３程度であった。尚、本サンプルは、反射層は設けていない構造である。
以上、本発明によって、記録・再生波長での高透過率を維持した状態での光記録媒体用記録層が確保され、これによって、記録層を多層積層させた多層光記録媒体の設計が可能となった。
【産業上の利用可能性】
【０１１５】
本発明の光記録媒体は光記録に関わる各種媒体、特に記録層を多層積層させた多層光記録媒体等の用途に好適に使用される。 
【図１】
2011048865.tif 000008
【図２】
2011048865.tif 000009
【図３】
2011048865.tif 000010
【図５】
2011048865.tif 000011
【図４】
2011048865.tif 000012